(57)【要約】【課題】ウェット状態で優れた飛行性能が発揮されるゴルフボールの提供。【解決手段】ゴルフボール２は、本体４と、この本体４の外側に位置するペイント層６とを有している。本体４は、球状のコア８と、このコア８の外側に位置する中間層１０と、この中間層１０の外側に位置するカバー１２とを有している。ペイント層６の外表面は、このゴルフボール２の表面をなしている。このゴルフボール２の表面において測定される水との接触角ＣＡｗは、７０度以上である。好ましくは、ペイント層６は樹脂組成物から形成されている。好ましい樹脂組成物は、ポリウレタンを基材樹脂とし、シリコーン系化合物及び／又はフッ素系化合物を含んでいる。他の好ましい樹脂組成物は、シリコーン系化合物及び／又はフッ素系化合物を基材樹脂とし、ポリウレタンを含んでいない。【選択図】図１
2019080771.tif 000002
【特許請求の範囲】
【請求項１】
本体と、この本体の外側に位置するペイント層とを備えたゴルフボールであって、
上記ペイント層の外表面が、このゴルフボールの表面をなしており、
その表面において測定される水との接触角ＣＡｗが、７０度以上であるゴルフボール。
【請求項２】
上記ペイント層が、ポリウレタンを基材樹脂とする樹脂組成物から形成されており、この樹脂組成物が、シリコーン系化合物及び／又はフッ素系化合物を含んでいる請求項１に記載のゴルフボール。
【請求項３】
上記ペイント層が、シリコーン系化合物及び／又はフッ素系化合物を基材樹脂とする樹脂組成物から形成されており、この樹脂組成物がポリウレタンを含んでいない請求項１に記載のゴルフボール。
【請求項４】
上記接触角ＣＡｗが、７５度以上である請求項１から３のいずれか１項に記載のゴルフボール。
【請求項５】
上記接触角ＣＡｗが、８０度以上である請求項１から４のいずれか１項に記載のゴルフボール。
【発明の詳細な説明】
【技術分野】
【０００１】
本発明は、ゴルフボールに関する。詳細には、本発明は、ペイント層を備えたゴルフボールに関する。
【背景技術】
【０００２】
ほとんどのゴルフボールの表面は、ペイント層で被覆されている。ゴルフボールにおけるペイント層の主たる役割は、ゴルフボールの外観向上及びボール表面の汚染防止である。通常、ゴルフボールのペイント層は、非常に薄い。ペイント層は、ゴルフボールが弱い力で打撃されるアプローチショットでのスピン性能及び打球感に寄与しうる。
【０００３】
諸性能向上のために、ペイント層を改良したゴルフボールが提案されている。特表２０１５−５０３４００号公報には、湿潤プレー条件でスピンが減少してコントロール性が低下することを防止するために、その表面の一部を疎水性とし、一部を親水性としたゴルフボールが開示されている。特表２０１３−５２１８７０号公報では、吸湿による損傷を防止するために、その外表面に疎水性熱可塑性ポリウレタンを含む保護コーティングを塗布したゴルフボールが提案されている。特開２００１−２１４１３１号公報には、耐汚染性向上のために有機珪素化合物を配合したクリヤーペイントが開示されている。
【０００４】
ゴルフボールに対するプレーヤーの最大の関心事は、飛行性能である。プレーヤーは、特に、ドライバーショットでの飛距離を重視する。ドライバーショットでの飛距離は、ゴルフボールの反発性能と相関する。反発性の高いコアが採用されたゴルフボールが打撃されると、早い速度で飛行し、大きな飛距離が達成される。大きな飛距離が達成されるには、適度な弾道高さが必要である。弾道高さは、スピン速度及び打ち出し角度に依存する。小さなスピン速度と大きな打ち出し角度とによって高い弾道を達成するゴルフボールでは、大きな飛距離が得られる。
【０００５】
プレーでは、種々の条件下でゴルフボールが打撃される。ゴルフクラブ又はゴルフボールが、雨等で濡れることがある。ゴルフクラブ又はゴルフボールが濡れた状態は、ウェット状態と称される。一方、ゴルフクラブ及びゴルフボールが濡れていない状態は、ドライ状態と称される。雨天時等、クラブフェイスとゴルフボールとの間に水が介在するウェット状態では、ドライ状態と比較して、ドライバーショットによる飛距離が低下する場合がある。実登３０２６１７１号公報には、その表面に耐摩耗性及び撥水性を有するウレタン塗料を被着して、水滴を付着し難くしたゴルフボールが開示されている。
【先行技術文献】
【特許文献】
【０００６】
【特許文献１】特表２０１５−５０３４００号公報
【特許文献２】特表２０１３−５２１８７０号公報
【特許文献３】特開２００１−２１４１３１号公報
【特許文献４】実登３０２６１７１号公報
【発明の概要】
【発明が解決しようとする課題】
【０００７】
プレーヤーは、ドライ状態及びウェット状態のいずれにおいても、優れた飛行性能が発揮されるゴルフボールを望んでいる。しかしながら、ウェット状態での飛距離低下の要因に関する詳細な検討は未だなされておらず、その対策も十分ではない。
【０００８】
本発明の目的は、ウェット状態でのドライバーショットにおいても大きな飛距離が得られるゴルフボールの提供にある。
【課題を解決するための手段】
【０００９】
本発明者等は、ゴルフボールが強い力で打撃されるドライバーショットにおいても、ペイント層が大きな影響を及ぼしうることを見出すことにより、本発明を完成するに至ったものである。
【００１０】
本発明に係るゴルフボールは、本体と、この本体の外側に位置するペイント層とを備えている。このペイント層の外表面は、このゴルフボールの表面をなしている。このゴルフボールの表面において測定される水との接触角ＣＡｗは、７０度以上である。
【００１１】
好ましくは、このペイント層は、ポリウレタンを基材樹脂とする樹脂組成物から形成されている。この樹脂組成物は、シリコーン系化合物及び／又はフッ素系化合物を含んでいる。
【００１２】
他の観点から、好ましくは、このペイント層は、シリコーン系化合物及び／又はフッ素系化合物を基材樹脂とする樹脂組成物から形成されている.この樹脂組成物は、ポリウレタンを含んでいない。
【００１３】
好ましくは、この接触角ＣＡｗは、７５度以上である。好ましくは、この接触角ＣＡｗは、８０度以上である。
【発明の効果】
【００１４】
本発明に係るゴルフボールは、その表面において測定される水との接触角ＣＡｗが７０度以上となるように形成されたペイント層を備えている。このゴルフボールがウェット状態でドライバーにより打撃されるときのボール速度は、大きい。このゴルフボールが雨天のようなウェット状態の中を飛行するとき、特に、弾道の最高到達点から落下地点までの距離が向上する。このゴルフボールでは、インパクト時に得られる大きなボール速度と、飛行中の空力性能の向上とにより、雨天時の飛距離の低下が抑制される。このゴルフボールは、ウェット状態でのドライバーショットにおける飛行性能に優れている。
【図面の簡単な説明】
【００１５】
【図１】図１は、本発明の一実施形態に係るゴルフボールが示された一部切り欠き断面図である。
【発明を実施するための形態】
【００１６】
以下、適宜図面が参照されつつ、好ましい実施形態に基づいて本発明が詳細に説明される。
【００１７】
図１に示されたゴルフボール２は、本体４と、この本体４の外側に位置するペイント層６とを有している。本体４は、球状のコア８と、このコア８の外側に位置する中間層１０と、この中間層１０の外側に位置するカバー１２とを有している。このゴルフボール２は、その表面に複数のディンプル１４を有している。ゴルフボール２の表面のうちディンプル１４以外の部分は、ランド１６である。このゴルフボール２が、カバー１２とペイント層６との間に、マーク層を有してもよい。
【００１８】
このゴルフボール２の直径は、４０ｍｍ以上４５ｍｍ以下が好ましい。米国ゴルフ協会（ＵＳＧＡ）の規格が満たされるとの観点から、直径は４２．６７ｍｍ以上が特に好ましい。空気抵抗抑制の観点から、直径は４４ｍｍ以下がより好ましく、４２．８０ｍｍ以下が特に好ましい。このゴルフボール２の質量は、４０ｇ以上５０ｇ以下が好ましい。大きな慣性が得られるとの観点から、質量は４４ｇ以上がより好ましく、４５．００ｇ以上が特に好ましい。ＵＳＧＡの規格が満たされるとの観点から、質量は４５．９３ｇ以下が特に好ましい。
【００１９】
図示される通り、このゴルフボール２の最外層はペイント層６である。ペイント層６の外表面は、このゴルフボール２の表面をなしている。本願明細書において、「ペイント層」は、ゴルフボール２の最外層として形成され、その外表面が、ゴルフボール２の表面をなす層として定義される。
【００２０】
本発明では、ゴルフボール２の表面（即ち、ペイント層６の外表面）において、水との接触角ＣＡｗが測定される。このゴルフボール２の表面において測定される水との接触角ＣＡｗは、７０度以上である。このゴルフボール２が、ウェット状態でドライバーにより打撃されるとき、その表面から水滴が速やかに除去される。このゴルフボール２では、インパクト時に、ドライバーのフェースとゴルフボール２との間に介在する水の量が少ない。このゴルフボール２のインパクト時のボール速度は、大きい。
【００２１】
さらに、水との接触角ＣＡｗが７０度以上である表面を有するゴルフボール２は、インパクト時のみならず、雨天時等、ウェット状態で飛行するときの空力性能にも優れている。メカニズムの詳細は現在検討中であるが、このゴルフボール２では、ウェット状態のドライバーショットにおいて、弾道の最高点から落下地点までの距離が特に向上する。このゴルフボール２では、インパクト時のボール速度及び飛行中の空力性能の向上によって、ウェット状態における飛距離の低下が抑制される。このゴルフボール２は、ウェット状態でのドライバーショットでの飛行性能に優れている。さらにまた、このゴルフボール２では、本来ペイント層６によってもたらされるアプローチショットでのスピン性能及び打球感も維持されうる。
【００２２】
飛行性能の観点から、ゴルフボール２の表面において測定される水との接触角ＣＡｗは、７５度以上が好ましく、８０度以上がより好ましい。この接触角ＣＡｗの上限値は特に限定されないが、好ましくは、１２０度以下である。飛行性能の安定性の観点から、ゴルフボール２の外表面に、接触角ＣＡｗが７０度未満である表面が含まれていないことが好ましい。
【００２３】
接触角の測定には、市販の接触角測定装置が適宜選択されて用いられる。初めに、ゴルフボール２の表面から無作為に測定点が選択される。続いて、ゴルフボール２が接触角測定装置のサンプル台に設置される。このとき、選択した測定点が水平なるように、ゴルフボール２の位置が調整される。次に、注射筒から測定点に水が滴下される。滴下後、測定点上に形成された液滴の画像が撮影され、画像解析ソフトを用いてθ／２法により、接触角ＣＡｗが求められる。接触角ＣＡｗが、ゴルフボール２のディンプル１４において測定されてもよく、ランド１６において測定されてもよい。但し、本願では、近年のゴルフボールのランド１６の面積が小さく、ランド１６のみに水を滴下することが困難であることをふまえ、ディンプル１４に滴下して測定した。具体的な測定条件は、実施例において後述する。
【００２４】
ゴルフボール２の表面に接触角ＣＡｗが７０度以上の表面が形成され、本発明の目的が達せられる限り、ペイント層６の厚み及び押し込み深さは特に限定されない。アプローチショット時のボール速度及びスピン性能の観点から、ペイント層６の厚みは５μｍ以上が好ましく、６μｍ以上がより好ましい。この厚みは５０μｍ以下が好ましい。ペイント層６の押し込み深さは２００ｎｍ以上が好ましく、３００ｎｍ以上がより好ましい。この押し込み深さは３０００ｎｍ以下が好ましい。なお、ペイント層６の押し込み深さは、実施例にて後述する方法にて測定される。
【００２５】
ゴルフボール２の表面をなすペイント層６は、樹脂組成物から形成されている。この樹脂組成物の基材樹脂として、ポリウレタン、エポキシ樹脂、アクリル樹脂、酢酸ビニル樹脂、ポリエステル、シリコーン系化合物及びフッ素系化合物が例示される。特に好ましい樹脂組成物の例は、以下の態様のペイント用組成物である。
【００２６】
態様１：基材樹脂の主成分がポリウレタンであり、シリコーン系化合物及び／又はフッ素系化合物を含む樹脂組成物
態様２：基材樹脂がシリコーン系化合物及び／又はフッ素系化合物であり、ポリウレタンを含まない樹脂組成物
【００２７】
態様１のペイント用組成物は、所謂ポリウレタン塗料に、シリコーン系化合物及び／又はフッ素系化合物を配合することにより得られる。通常、ポリウレタン塗料は、主剤であるポリオール組成物と、硬化剤であるポリイソシアネート組成物とを混合することにより得られる。換言すれば、態様１のペイント用組成物は、ポリオール組成物と、ポリイソシアネート組成物と、シリコーン系化合物及び／又はフッ素系化合物とを含んでいる。
【００２８】
ゴルフボール２に、水との接触角ＣＡｗが７０度以上である表面が形成される限り、シリコーン系化合物の種類は特に限定されない。好ましいシリコーン系化合物としては、ジメチルシリコーン、メチルフェニルシリコーン、メチルハイドロジェンシリコーン、環状シリコーン、アミノ変性シリコーン、エポキシ変性シリコーン、カルビノール変性シリコーン、メルカプト変性シリコーン、ポリエーテル変性シリコーン、メチルスチリル変性シリコーン、アルキル変性シリコーン、フッ素変性シリコーン、高級脂肪酸変性シリコーン、メタクリル変性シリコーン、フェノール変性シリコーン、ジメチコノール等が挙げられる。ゴルフボール２の表面における水との接触角ＣＡｗが適正であるとの観点から、特に好ましいシリコーン系化合物は、ジメチルシリコーンである。２以上のシリコーン系化合物が用いられうる。
【００２９】
ゴルフボール２に、水との接触角ＣＡｗが７０度以上である表面が形成される限り、フッ素系化合物の種類は特に限定されない。好ましいフッ素系化合物としては、ポリテトラフルオロエチレン、ポリビニルフルオライド、ポリビニリデンフルオライド、ポリクロロトリフルオロエチレン、エチレン−クロロトリフルオロエチレンコポリマー等が挙げられる。ゴルフボール２の表面における水との接触角ＣＡｗが適正であるとの観点から、特に好ましいフッ素系化合物は、ポリテトラフルオロエチレンである。２以上のフッ素系化合物が用いられうる。
【００３０】
シリコーン系化合物及び／又はフッ素系化合物の配合量は、選択される化合物の種類によって適宜調整される。ゴルフボール２において、水との接触角ＣＡｗが７０度以上である表面が得られるとの観点から、態様１の組成物中のシリコーン系化合物及び／又はフッ素系化合物の配合量は、固形分換算で、０．０５質量％以上が好ましく、０．１０質量％以上がより好ましい。ペイント層６の成膜性の観点から、好ましい配合量は２０質量％以下である。態様１のペイント用組成物が、２以上のシリコーン系化合物及び／又はフッ素系化合物を含む場合、各化合物の配合量の合計が上記範囲内であることが好ましい。
【００３１】
本発明の効果が阻害されない限り、ポリウレタン塗料の種類及び組成は特に限定されない。前述したシリコーン系化合物及び／又はフッ素系化合物との均一混合が可能であり、かつペイント層６が適正に形成されるように、主剤であるポリオール組成物と、硬化剤であるポリイソシアネート化合物とが、適宜選択されて用いられる。
【００３２】
主剤であるポリオール組成物は、ポリオール化合物を含有する。ポリオール化合物は、分子中に２以上の水酸基を有する。ポリオール化合物が分子の末端に水酸基を有してもよく、分子の末端以外に水酸基を有してもよい。ポリオール組成物が、２種以上のポリオール化合物を有してもよい。
【００３３】
分子の末端に水酸基を有するポリオール化合物には、低分子量ポリオール及び高分子量ポリオールが含まれる。
【００３４】
低分子量ポリオールとして、エチレングリコール、ジエチレングリコール、トリエチレングリコール、１，３−ブタンジオール、１，４−ブタンジオール、ネオペンチルグリコール及び１，６−ヘキサンジオールのようなジオール；並びにグリセリン、トリメチロールプロパン及びヘキサントリオールのようなトリオールが例示される。
【００３５】
高分子量のポリオールとして、ポリエーテルポリオール、ポリエステルポリオール、ポリカプロラクトンポリオール、ポリカーボネートポリオール、ウレタンポリオール及びアクリルポリオールが例示される。ポリエーテルポリオールとして、ポリオキシエチレングリコール（ＰＥＧ）、ポリオキシプロピレングリコール（ＰＰＧ）及びポリオキシテトラメチレングリコール（ＰＴＭＧ）が例示される。ポリエステルポリオールとして、ポリエチレンアジペート（ＰＥＡ）、ポリブチレンアジペート（ＰＢＡ）及びポリヘキサメチレンアジペート（ＰＨＭＡ）が例示される。ポリカプロラクトンポリオールとして、ポリ−ε−カプロラクトン（ＰＣＬ）が例示される。ポリカーボネートポリオールとして、ポリヘキサメチレンカーボネートが例示される。
【００３６】
ポリウレタン塗料の硬化時間が短いとの観点から、好ましいポリオール化合物は、ウレタンポリオールである。ウレタンポリオールは、２以上のウレタン結合を有し、かつ２以上の水酸基を有する。ウレタンポリオールは、ポリオール成分とポリイソシアネート成分とが、ポリオール成分の水酸基がポリイソシアネート成分のイソシアネート基に対して過剰になるような条件で反応させられることで、得られうる。
【００３７】
ウレタンポリオールの出発原料であるポリオール成分として、ポリエーテルジオール、ポリエステルジオール、ポリカプロラクトンジオール及びポリカーボネートジオールが例示される。好ましいポリオール成分は、ポリエーテルジオールである。ポリエーテルジオールとして、ポリオキシエチレングリコール、ポリオキシプロピレングリコール及びポリオキシテトラメチレングリコールが例示される。好ましいポリエーテルジオールは、ポリオキシテトラメチレングリコールである。
【００３８】
ポリエーテルジオールの数平均分子量は、５５０以上が好ましい。この分子量が５５０以上であるポリエーテルジオールは、スピン性能に寄与しうる。この観点から、この分子量は６００以上がより好ましく、６３０以上が特に好ましい。この分子量は、３０００以下が好ましい。この分子量が３０００以下であるポリエーテルジオールは、ペイント層６の耐汚染性に寄与しうる。この観点から、この分子量は２５００以下がより好ましく、２０００以下が特に好ましい。ポリオール成分の数平均分子量は、ゲルパーミエーションクロマトグラフィ（ＧＰＣ）により測定される。測定条件は、以下の通りである。
標準物質：ポリスチレン
溶離液：テトラヒドロフラン
カラム：有機溶媒系ＧＰＣ用カラム（昭和電工社の商品名「Ｓｈｏｄｅｘ  ＫＦシリ            ーズ」）
【００３９】
ウレタンポリオールにおけるポリエーテルジオールの含有率は、６０質量％以上が好ましい。この含有率が６０質量％以上であるウレタンポリオールは、スピン性能に寄与しうる。この観点から、この含有率は６２質量％以上がより好ましく、６５質量％以上が特に好ましい。
【００４０】
ウレタンポリオールの出発原料であるポリオール成分として、低分子量ポリオールが用いられうる。この低分子量ポリオールとして、エチレングリコール、ジエチレングリコール、トリエチレングリコール、１，３−ブタンジオール、１，４−ブタンジオール、ネオペンチルグリコール及び１，６−ヘキサンジオールのようなジオール；並びにグリセリン、トリメチロールプロパン及びヘキサントリオールのようなトリオールが例示される。出発原料として、２種以上の低分子量ポリオールが用いられてもよい。
【００４１】
ウレタンポリオールの出発原料であるポリイソシアネート成分は、２以上のイソシアネート基を有する。ポリイソシアネート成分として、２，４−トルエンジイソシアネート、２，６−トルエンジイソシアネート、２，４−トルエンジイソシアネートと２，６−トルエンジイソシアネートの混合物（ＴＤＩ）、４，４’−ジフェニルメタンジイソシアネート（ＭＤＩ）、１，５−ナフチレンジイソシアネート（ＮＤＩ）、３，３’−ビトリレン−４，４’−ジイソシアネート（ＴＯＤＩ）、キシリレンジイソシアネート（ＸＤＩ）、テトラメチルキシリレンジイソシアネート（ＴＭＸＤＩ）及びパラフェニレンジイソシアネート（ＰＰＤＩ）のような芳香族ポリイソシアネート；４，４’−ジシクロヘキシルメタンジイソシアネート（Ｈ１２ＭＤＩ）、水素添加キシリレンジイソシアネート（Ｈ６ＸＤＩ）、ヘキサメチレンジイソシアネート（ＨＤＩ）、イソホロンジイソシアネート（ＩＰＤＩ）及びノルボルネンジイソシアネート（ＮＢＤＩ）のような脂環式ポリイソシアネート；並びに脂肪族ポリイソシアネートが例示される。出発原料として、２種以上のポリイソシアネートが用いられてもよい。
【００４２】
ウレタンポリオールの重量平均分子量は、４０００以上が好ましい。この分子量が４０００以上であるウレタンポリオールは、スピン性能に寄与しうる。この観点から、この分子量は４３００以上がより好ましく、４５００以上が特に好ましい。この分子量は、２００００以下が好ましい。この分子量が２００００以下であるウレタンポリオールは、ペイント層６の耐汚染性に寄与しうる。この観点から、この分子量は１８０００以下がより好ましく、１６０００以下が特に好ましい。
【００４３】
ウレタンポリオールの水酸基価は、１０ｍｇＫＯＨ／ｇ以上が好ましく、１５ｍｇＫＯＨ／ｇ以上がより好ましく、２０ｍｇＫＯＨ／ｇ以上が特に好ましい。水酸基価は２００ｍｇＫＯＨ／ｇ以下が好ましく、１９０ｍｇＫＯＨ／ｇ以下がより好ましく、１８０ｍｇＫＯＨ／ｇ以下が特に好ましい。水酸基価は、「ＪＩＳ  Ｋ  １５５７−１」の規定に準拠して測定される。測定には、アセチル化法が採用される。
【００４４】
ポリウレタン塗料における硬化剤であるポリイソシアネート組成物は、ポリイソシアネート化合物を含有する。このポリイソシアネート化合物は、２以上のイソシアネート基を有する。
【００４５】
ポリイソシアネート化合物として、２，４−トルエンジイソシアネート、２，６−トルエンジイソシアネート、２，４−トルエンジイソシアネートと２，６−トルエンジイソシアネートの混合物（ＴＤＩ）、４，４’−ジフェニルメタンジイソシアネート（ＭＤＩ）、１，５−ナフチレンジイソシアネート（ＮＤＩ）、３，３’−ビトリレン−４，４’−ジイソシアネート（ＴＯＤＩ）、キシリレンジイソシアネート（ＸＤＩ）、テトラメチルキシリレンジイソシアネート（ＴＭＸＤＩ）及びパラフェニレンジイソシアネート（ＰＰＤＩ）のような芳香族ジイソシアネート；４，４’−ジシクロヘキシルメタンジイソシアネート（Ｈ12ＭＤＩ）、水素添加キシリレンジイソシアネート（Ｈ6ＸＤＩ）、ヘキサメチレンジイソシアネート（ＨＤＩ）、イソホロンジイソシアネート（ＩＰＤＩ）及びノルボルネンジイソシアネート（ＮＢＤＩ）のような脂環式又は脂肪族ジイソシアネート；並びにジイソシアネートのアロハネート体、ビュレット体、イソシアヌレート体及びアダクト体のようなトリイソシアネートが例示される。ポリイソシアネート化合物が、２種以上のイソシアネートを含んでもよい。
【００４６】
好ましいトリイソシアネートとして、ヘキサメチレンジイソシアネートのイソシアヌレート体、ヘキサメチレンジイソシアネートのビュレット体、及びイソホロンジイソシアネートのイソシアヌレート体が例示される。
【００４７】
好ましくは、ポリイソシアネート組成物は、トリイソシアネート化合物を含有する。ポリイソシアネート組成物における、ポリイソシアネートの全量に対する、トリイソシアネート化合物の比率は、５０質量％以上が好ましく、６０質量％以上がより好ましく、７０質量％以上が特に好ましい。ポリイソシアネート組成物が、ポリイソシアネート化合物として、トリイソシアネート化合物のみを含有してもよい。
【００４８】
ポリイソシアネート組成物が含有するポリイソシアネートのイソシアネート基量（ＮＣＯ％）は、０．５質量％以上が好ましく、１．０質量％以上がより好ましく、２．０質量％以上が特に好ましい。イソシアネート基量は４５質量％以下が好ましく、４０質量％以下がより好ましく、３５質量％以下が特に好ましい。イソシアネート基量（ＮＣＯ％）は、下記数式によって算出される。
ＮＣＯ ＝ （１００ × ｍｉ × ４２） ／ Ｗｉ
ｍｉ：ポリイソシアネート中のイソシアネート基のモル数
４２：ＮＣＯの分子量
Ｗｉ：ポリイソシアネートの総質量（ｇ）
【００４９】
ポリイソシアネートの具体例として、ＤＩＣ社の商品名「バーノックＤ−８００」、「バーノックＤＮ−９５０」及び「バーノックＤＮ−９５５」；住化バイエルウレタン社の商品名「デスモジュールＮ７５ＭＰＡ／Ｘ」、「デスモジュールＮ３３００」、「デスモジュールＬ７５（Ｃ）」、「デスモジュールＺ４４７０」及び「スミジュールＥ２１−１」；日本ポリウレタン工業社の商品名「コロネートＨＸ」及び「コロネートＨＫ」；旭化成ケミカルズ社の商品名「デュラネート２４Ａ−１００」、「デュラネート２１Ｓ−７５Ｅ」、「デュラネートＴＰＡ−１００」及び「デュラネートＴＫＡ−１００」；並びにデグサ社の商品名「ＶＥＳＴＡＮＡＴ  Ｔ１８９０」が例示される。
【００５０】
態様１のペイント用組成物において、このポリウレタン塗料の主剤が有する水酸基（ＯＨ基）と硬化剤が有するイソシアネート基（ＮＣＯ基）とのモル比（ＮＣＯ基／ＯＨ基）は、０．１以上が好ましい。モル比（ＮＣＯ基／ＯＨ基）が０．１以上である組成物から、耐汚染性に優れたペイント層６が形成されうる。この観点から、このモル比は０．２以上が特に好ましい。このモル比は、２．０以下が好ましい。このモル比が２．０以下である組成物は、ウェット状態でのスピン性能に寄与しうる。この観点から、この比率は１．８以下がより好ましく、１．６以下が特に好ましい。
【００５１】
態様１のペイント用組成物において、このポリウレタン塗料に含まれる主剤の質量Ａと硬化剤の質量Ｂとの比（Ａ／Ｂ）は、２／１以上が好ましく、３／１以上がより好ましい。この比（Ａ／Ｂ）は、２０／１以下が好ましい。
【００５２】
態様２のペイント用組成物は、ポリウレタンを含んでいない点で、態様１のペイント用組成物と異なっている。この態様２のペイント用組成物の基材樹脂は、シリコーン系化合物及び／又はフッ素系化合物である。ゴルフボール２に、水との接触角ＣＡｗが７０度以上である表面が形成される限り、シリコーン系化合物及び／又はフッ素系化合物の種類は特に限定されない。
【００５３】
態様１のペイント用組成物に関して前述されたシリコーン系化合物が、態様２のペイント用組成物の基材樹脂として、好適に用いられうる。ゴルフボール２の表面における水との接触角ＣＡｗが適正であるとの観点から、特に好ましいシリコーン系化合物は、ジメチルシリコーンである。２以上のシリコーン系化合物が用いられうる。
【００５４】
態様１のペイント用組成物に関して前述されたフッ素系系化合物が、態様２のペイント用組成物の基材樹脂として、好適に用いられうる。ゴルフボール２の表面における水との接触角ＣＡｗが適正であるとの観点から、特に好ましいフッ素系化合物は、ポリテトラフルオロエチレンである。２以上のフッ素系化合物が用いられうる。
【００５５】
本発明の効果が阻害されない限り、ペイント層６の樹脂組成物が酸化防止剤、光安定剤、軟化剤、加工助剤、着色剤のような添加剤、水、有機溶媒のような希釈剤等を含んでもよい。
【００５６】
このゴルフボール２では、本体４の表面に、樹脂組成物が塗布されることによりペイント層６が形成される。詳細には、このペイント層６は、カバー１２の表面に、樹脂組成物が塗布されることにより形成される。樹脂組成物が重ね塗りされることで、ペイント層６が形成されてもよい。重ね塗りされる場合、先に塗布される樹脂組成物と後で塗布される樹脂組成物とが、同種であってもよく、異種であってもよい。ゴルフボール２において、接触角ＣＡｗが７０度以上の表面が得られやすいとの観点から、好ましくは、後で塗布される樹脂組成物として、前述した態様１又は態様２のペイント用組成物が用いられる。
【００５７】
ゴルフボール２が、本体４と、最外層であるペイント層６との間に、１又は２以上の内ペイント層を有してもよい。内ペイント層は、本体４の表面に、ペイント用組成物が塗布されることにより形成される。本発明の効果を阻害しない限り、内ペイント層をなすペイント用組成物の種類は特に限定されない。内ペイント層が、前述した態様１又は態様２のペイント用組成物から形成されてもよく、態様１及び態様２のペイント用組成物とは異なる種類の樹脂組成物から形成されてもよい。典型的には、態様１のペイント用組成物に関して前述されたポリウレタン塗料が好適に用いられる。
【００５８】
以下、このゴルフボール２が備える本体４を形成するコア８、中間層１０及びカバー１２の好ましい構成及び材料について、順次説明するが、本発明の目的が達成される範囲内で、本体４が他の材料からなる層をさらに備えてもよい。本体４が、中間層１０及び／又はカバー１０を有していない実施形態も、本発明の技術的範囲に含まれる。
【００５９】
コア８は、ゴム組成物が架橋されることによって形成されている。ゴム組成物の基材ゴムとして、ポリブタジエン、ポリイソプレン、スチレン−ブタジエン共重合体、エチレン−プロピレン−ジエン共重合体及び天然ゴムが例示される。２種以上のゴムが併用されてもよい。反発性能の観点から、ポリブタジエンが好ましく、特にハイシスポリブタジエンが好ましい。
【００６０】
コア８のゴム組成物は、共架橋剤を含んでいる。反発性能の観点から好ましい共架橋剤は、アクリル酸亜鉛、アクリル酸マグネシウム、メタクリル酸亜鉛及びメタクリル酸マグネシウムである。ゴム組成物が、共架橋剤と共に有機過酸化物を含むことが好ましい。好ましい有機過酸化物として、ジクミルパーオキサイド、１，１−ビス（ｔ−ブチルパーオキシ）−３，３，５−トリメチルシクロヘキサン、２，５−ジメチル−２，５−ジ（ｔ−ブチルパーオキシ）ヘキサン及びジ−ｔ−ブチルパーオキサイドが挙げられる。
【００６１】
コア８のゴム組成物が、充填剤、硫黄、加硫促進剤、硫黄化合物、老化防止剤、着色剤、可塑剤及び分散剤のような添加剤を含んでもよい。ゴム組成物が、カルボン酸又はカルボン酸塩を含んでもよい。ゴム組成物が、合成樹脂粉末又は架橋されたゴム粉末を含んでもよい。
【００６２】
コア８の質量は、１０ｇ以上４２ｇ以下が好ましい。コア８の架橋温度は、１４０℃以上１８０℃以下である。コア８の架橋時間は、１０分以上６０分以下である。
【００６３】
コア８の直径ｄは３０．０ｍｍ以上が好ましく、３８．０ｍｍ以上が特に好ましい。コア８の直径ｄは４２．０ｍｍ以下が好ましく、４１．５ｍｍ以下が特に好ましい。コア８が、２以上の層を有してもよい。コア８が、その表面にリブを有してもよい。コア８が中空であってもよい。
【００６４】
コア８の圧縮変形量Ｓｃは、２．５ｍｍ以上が好ましく、２．６ｍｍ以上がより好ましい。コア８の圧縮変形量Ｓｃは、４．２ｍｍ以下が好ましく、４．０ｍｍ以下がより好ましい。圧縮変形量Ｓｃの測定方法については、後述する。
【００６５】
このコア８の中心点におけるショアＣ硬度Ｈｏは４０以上が好ましく、５０以上がより好ましい。コア８の硬度Ｈｏは、７５以下が好ましく、６５以下がより好ましい。コア８の表面におけるショアＣ硬度Ｈｓは、６０以上が好ましく、７０以上がより好ましい。コア８の硬度Ｈｓは、９５以下が好ましく、９０以下がより好ましい。このコア８において、硬度Ｈｓと硬度Ｈｏとの差（Ｈｓ−Ｈｏ）は、１０以上が好ましく、１５以上がより好ましい。この差（Ｈｓ−Ｈｏ）は、４０以下が好ましく、３５以下がより好ましい。
【００６６】
自動硬度計（Ｈ．バーレイス社の商品名「デジテストII」）に取り付けられたショアＣ型硬度計が、コア８が切断されて得られる半球の断面中心に押しつけられることにより、硬度Ｈｏが測定される。この硬度計が、コア８の表面に押しつけられることにより、硬度Ｈｓが測定される。測定は、いずれも、２３℃の環境下でなされる。
【００６７】
中間層１０は、樹脂組成物から形成されている。この樹脂組成物の好ましい基材ポリマーは、アイオノマー樹脂である。好ましいアイオノマー樹脂として、α−オレフィンと炭素数が３以上８以下のα，β−不飽和カルボン酸との二元共重合体が挙げられる。好ましい他のアイオノマー樹脂として、α−オレフィンと炭素数が３以上８以下のα，β−不飽和カルボン酸と炭素数が２以上２２以下のα，β−不飽和カルボン酸エステルとの三元共重合体が挙げられる。この二元共重合体及び三元共重合体において、好ましいα−オレフィンはエチレン及びプロピレンであり、好ましいα，β−不飽和カルボン酸はアクリル酸及びメタクリル酸である。この二元共重合体及び三元共重合体において、カルボキシル基の一部は金属イオンで中和されている。中和のための金属イオンとして、ナトリウムイオン、カリウムイオン、リチウムイオン、亜鉛イオン、カルシウムイオン、マグネシウムイオン、アルミニウムイオン及びネオジムイオンが例示される。
【００６８】
アイオノマー樹脂に代えて、又はアイオノマー樹脂と共に、中間層１０の樹脂組成物が他のポリマーを含んでもよい。他のポリマーとして、ポリスチレン、ポリアミド、ポリエステル、ポリオレフィン及びポリウレタンが例示される。樹脂組成物が、２種以上のポリマーを含んでもよい。
【００６９】
中間層１０の樹脂組成物が、二酸化チタンのような着色剤、硫酸バリウムのような充填剤、分散剤、酸化防止剤、紫外線吸収剤、光安定剤、蛍光剤、蛍光増白剤等を含んでもよい。比重調整の目的で、この樹脂組成物がタングステン、モリブデン等の高比重金属の粉末を含んでもよい。
【００７０】
中間層１０のショアＤ硬度Ｈｍは４０以上が好ましく、５０以上が特に好ましい。硬度Ｈｍは８０以下が好ましく、７０以下が特に好ましい。中間層１０のショアＤ硬度Ｈｍの測定方法については、後述する。
【００７１】
中間層１０の厚みＴｍは０．２ｍｍ以上が好ましく、０．３ｍｍ以上が特に好ましい。この厚みＴｍは２．５ｍｍ以下が好ましく、２．２ｍｍ以下が特に好ましい。中間層１０の厚みＴｍは、ランド１６の直下において測定される。
【００７２】
中間層１０の比重は０．９０以上が好ましく、０．９５以上が特に好ましい。中間層１０の比重は１．１０以下が好ましく、１．０５以下が特に好ましい。中間層１０が、２以上の層を有してもよい。
【００７３】
カバー１２は、樹脂組成物から形成されている。この樹脂組成物の好ましい基材ポリマーは、ポリウレタンである。樹脂組成物が、熱可塑性ポリウレタンを含んでもよく、熱硬化性ポリウレタンを含んでもよい。生産性の観点から、熱可塑性ポリウレタンが好ましい。熱可塑性ポリウレタンは、ハードセグメントとしてのポリウレタン成分と、ソフトセグメントとしてのポリエステル成分又はポリエーテル成分とを含む。
【００７４】
ポリウレタンは、分子内にウレタン結合を有する。このウレタン結合は、ポリオールとポリイソシアネートとの反応によって形成されうる。
【００７５】
ウレタン結合の原料であるポリオールは、複数のヒドロキシル基を有する。低分子量ポリオール及び高分子量ポリオールが用いられうる。
【００７６】
ポリウレタン成分のイソシアネートとして、脂環式ジイソシアネート、芳香族ジイソシアネート及び脂肪族ジイソシアネートが例示される。特に、脂環式ジイソシアネートが好ましい。脂環式ジイソシアネートは主鎖に二重結合を有さないので、カバー１２の黄変が抑制される。脂環式ジイソシアネートとして、４，４’−ジシクロヘキシルメタンジイソシアネート（Ｈ１２ＭＤＩ）、１，３−ビス（イソシアナトメチル）シクロヘキサン（Ｈ６ＸＤＩ）、イソホロンジイソシアネート（ＩＰＤＩ）及びトランス−１，４−シクロヘキサンジイソシアネート（ＣＨＤＩ）が例示される。汎用性及び加工性の観点から、Ｈ１２ＭＤＩが好ましい。
【００７７】
ポリウレタンに代えて、カバー１２の樹脂組成物が他のポリマーを含んでもよい。他のポリマーとして、アイオノマー樹脂、ポリスチレン、ポリアミド、ポリエステル及びポリオレフィンが例示される。樹脂組成物が、２種以上のポリマーを含んでもよい。
【００７８】
カバー１２の樹脂組成物が、二酸化チタンのような着色剤、硫酸バリウムのような充填剤、分散剤、酸化防止剤、紫外線吸収剤、光安定剤、蛍光剤、蛍光増白剤等を含んでもよい。
【００７９】
カバー１２の硬度Ｈｃは、２０以上が好ましく、２２以上がより好ましく、２４以上が特に好ましい。硬度Ｈｃは５０以下が好ましく、４８以下がより好ましく、４６以下が特に好ましい。
【００８０】
カバー１２の硬度Ｈｃ（又は中間層１０の硬度Ｈｍ）は、「ＡＳＴＭ−Ｄ  ２２４０−６８」の規定に準拠して測定される。自動硬度計（Ｈ．バーレイス社の商品名「デジテストII」）に取り付けられたショアＤ型硬度計により、硬度が測定される。測定には、熱プレスで成形された、カバー１２（又は中間層１０）の材料と同一の材料からなる、厚みが約２ｍｍであるシートが用いられる。測定に先立ち、シートは２３℃の温度下に２週間保管される。測定時には、３枚のシートが重ね合わされる。
【００８１】
カバー１２の厚みＴｃは０．１ｍｍ以上が好ましく、０．３ｍｍ以上がより好ましく、０．４ｍｍ以上が特に好ましい。この厚みＴｃは２．０ｍｍ以下が好ましく、１．５ｍｍ以下がより好ましく、１．０ｍｍ以下が特に好ましい。カバー１２の厚みＴｃは、ランド１６の直下において測定される。
【００８２】
カバー１２が、２以上の層を有してもよい。
【００８３】
ゴルフボール２が、中間層１０とカバー１２との間に、補強層を備えてもよい。補強層は、中間層１０と堅固に密着し、カバー１２とも堅固に密着する。補強層は、中間層１０からのカバー１２の剥離を抑制する。補強層は、ポリマー組成物からなる。補強層の基材ポリマーとして、二液硬化型エポキシ樹脂及び二液硬化型ウレタン樹脂が例示される。
【００８４】
ゴルフボール２の圧縮変形量Ｓｂは、２．０ｍｍ以上が好ましく、２．２ｍｍ以上がより好ましい。コア８の圧縮変形量Ｓｃは、３．８ｍｍ以下が好ましく、３．６ｍｍ以下がより好まししい。
【００８５】
圧縮変形量の測定には、ＹＡＭＡＤＡ式コンプレッションテスターが用いられる。このテスターでは、球体（コア４又はゴルフボール２）が金属製の剛板の上に置かれる。この球体に向かって金属製の円柱が徐々に降下する。この円柱の底面と剛板との間に挟まれた球体は、変形する。球体に９８Ｎの初荷重がかかった状態から１２７４Ｎの終荷重がかかった状態までの円柱の移動距離が、圧縮変形量として測定される。
【実施例】
【００８６】
以下、実施例によって本発明の効果が明らかにされるが、この実施例の記載に基づいて本発明が限定的に解釈されるべきではない。
【００８７】
［実施例１］
１００質量部のハイシスポリブタジエン（ＪＳＲ社の商品名「ＢＲ−７３０」）、３０．５質量部のアクリル酸亜鉛、１０質量部の酸化亜鉛、適量の硫酸バリウム、０．１質量部の２−チオナフトール、０．３質量部のペンタブロモジフェニルジスルフィド、０．７質量部のジクミルパーオキサイド及び２質量部の安息香酸を混練し、ゴム組成物を得た。このゴム組成物を共に半球状キャビティを備えた上型及び下型からなる金型に投入し、１５０℃の温度下で１９分間加熱して、直径ｄが３９．７ｍｍであるコアを得た。所定の質量のコアが得られるように、硫酸バリウムの量を調整した。
【００８８】
５５質量部のアイオノマー樹脂（三井デュポンポリケミカル社の商品名「ハイミランＡＭ７３２９」）、４５質量部の他のアイオノマー樹脂（三井デュポンポリケミカル社の商品名「ハイミラン１５５５」）、適量の硫酸バリウム及び３質量部の二酸化チタンを二軸混練押出機で混練して、樹脂組成物を得た。この樹脂組成物を射出成形法にてコアの周りに被覆し、中間層を形成した。この中間層の厚みＴｍは、１．０ｍｍであった。
【００８９】
二液硬化型エポキシ樹脂を基材ポリマーとする塗料組成物（神東塗料社の商品名「ポリン７５０ＬＥ）を、調製した。この塗料組成物の主剤液は、３０質量部のビスフェノールＡ型エポキシ樹脂と、７０質量部の溶剤とを含む。この塗料組成物の硬化剤液は、４０質量部の変性ポリアミドアミンと、５５質量部の溶剤と、５質量部の二酸化チタンとを含む。主剤液と硬化剤液との質量比は、１／１である。この塗料組成物を中間層の表面にスプレーガンで塗布し、２３℃の雰囲気下で１２時間保持して、補強層を得た。この補強層の厚みは、１０μｍであった。
【００９０】
１００質量部の熱可塑性ポリウレタンエラストマー（ＢＡＳＦジャパン社の商品名「エラストランＮＹ８０Ａ」）、４質量部の二酸化チタン及び０．０４質量部のウルトラマリンブルーを二軸混練押出機で混練し、樹脂組成物を得た。この樹脂組成物から、圧縮成形法にて、ハーフシェルを得た。このハーフシェル２枚で、コア、中間層及び補強層からなる球体を被覆した。これらのハーフシェル及び球体を、それぞれが半球状キャビティを備え、キャビティ面に多数のピンプルを備えた上型及び下型からなるファイナル金型に投入し、圧縮成形法にてカバーを得た。カバーの厚みＴｃは、０．５ｍｍであった。
【００９１】
コア、中間層及びカバーからなる本体（Ｉ）の構成が、下表１に示されている。
【００９２】
ポリテトラメチレンエーテルグリコール（ＰＴＭＧ、数平均分子量６５０）及びトリメチロールプロパン（ＴＭＰ）を溶剤（トルエン及びメチルエチルケトン）に溶解した。モル比（ＰＴＭＧ：ＴＭＰ）は、１．８：１．０であった。この溶液に、触媒として、主剤全量に対して０．１質量％のジブチル錫ジラウレートを添加した。このポリオール溶液を８０℃に保持しながら、イソホロンジイソシアネート（ＩＰＤＩ）を滴下混合した。この混合液のモル比（ＮＣＯ／ＯＨ）は、０．６であった。滴下後にイソシアネートがなくなるまで攪拌を続け、その後常温で冷却し、ウレタンポリオール組成物である主剤Ａ１を得た。この主剤Ａ１の詳細は、以下の通りである。
固形分：３０質量％
ＰＴＭＧの含有率：６７質量％
固形分の水酸基価：６７．４ｍｇＫＯＨ／ｇ
ウレタンポリオールの重量平均分子量：４８６７
【００９３】
３０質量部のヘキサメチレンジイソシアネートのイソシアヌレート変性体（旭化成ケミカルズ社の商品名「デュラネートＴＫＡ−１００」、ＮＣＯ含有率：２１．７質量％）、３０質量部のヘキサメチレンジイソシアネートのビュレット変性体（旭化成ケミカルズ社の商品名「デュラネート２１Ｓ−７５Ｅ」、ＮＣＯ含有率：１５．５質量％）、及び４０質量部のイソホロンジイソシアネートのイソシアヌレート変性体（ＢＡＹＥＲ社の商品名「デスモジュールＺ４４７０」、ＮＣＯ含有率：１１．９質量％）を混合した。この混合物に、溶媒として、メチルエチルケトン、酢酸ｎ−ブチル及びトルエンの混合溶媒を添加し、ポリイソシアネート組成物である硬化剤Ｂ１を得た。この硬化剤Ｂ１におけるポリイソシアネート成分の濃度は、６０質量％であった。
【００９４】
前述の主剤Ａ１（ウレタンポリオール組成物）と硬化剤Ｂ１（ポリイソシアネート組成物）と、ジメチルシリコーンオイル（信越シリコーン社製の製品名「ＫＦ−９６」）とを混合して、ペイント用組成物Ｐ３を得た。主剤Ａ１と硬化剤Ｂ１との質量比（Ａ／Ｂ）は、固形分換算で、３．０６／１であった。組成物Ｐ３中のシリコーン系化合物の配合量は、固形分換算で、０．５質量％であった。前述のコア、中間層、補強層及びカバーからなる本体（Ｉ）の表面をサンドブラストによって処理した後、この本体（Ｉ）の表面にペイント用組成物Ｐ３を塗布した。なお、塗装にはエアーガンを使用し、本体表面から７ｃｍ離れた距離から組成物Ｐ３を吹き付けることによりおこなった。吹付条件は、重ね塗り２回、吹付エアー圧０．１５ＭＰａ、圧送タンクエアー圧０．１０ＭＰａ、塗布時間１秒／回、雰囲気温度２０−２７℃、雰囲気湿度６５％以下であった。
【００９５】
本体表面に塗布したペイント用組成物Ｐ３を、４０℃の温度下で２４時間乾燥させ、最外層にペイント層を有する実施例１のゴルフボールを得た。このペイント層の厚みＴｏは１０μｍであった。このゴルフボールの直径は約４２．７ｍｍであり、質量は約４５．６ｇであった。
【００９６】
［実施例２］
実施例１と同様にして、コア、中間層及びカバーからなる本体（Ｉ）を作成した。その後、前述の主剤Ａ１と硬化剤Ｂ１とを混合してペイント用組成物Ｐ２を得た。主剤Ａ１と硬化剤Ｂ１との質量比（Ａ／Ｂ）は、固形分換算で、３．０６／１であった。本体（Ｉ）の表面をサンドブラストによって処理した後、この本体（Ｉ）の表面にペイント用組成物Ｐ２を塗布し、４０℃の温度下で２４時間乾燥させて、内ペイント層を形成した。この内ペイント層の厚みＴｉは１０μｍであった。
【００９７】
次に、ペイント用組成物Ｐ４として、シリコーン系コーティング剤（ソフト９９コーポレーション社製の商品名「ミストガラコ」）を準備した。この組成物Ｐ４を、内ペイント層の表面に塗布し、４０℃の温度下で２４時間乾燥させて、最外層にペイント層を有する実施例２のゴルフボールを得た。このペイント層の厚みＴｏは５μｍであった。
【００９８】
［実施例３］
実施例１と同様にして、コア、中間層及びカバーからなる本体（Ｉ）を作成した。実施例２と同様にして、この本体（Ｉ）の表面にペイント用組成物Ｐ２を塗布し、４０℃の温度下で２４時間乾燥させて、内ペイント層を形成した。次に、ペイント用組成物Ｐ５として、フッ素系コーティング剤（ソフト９９コーポレーション社製の商品名「ミラーシャイン」）を準備した。この組成物Ｐ５を、内ペイント層の表面に塗布し、４０℃の温度下で２４時間乾燥させて、最外層にペイント層を有する実施例３のゴルフボールを得た。このペイント層の厚みＴｏは５μｍであった。
［実施例４−７及び比較例１−２］
最外層であるペイント層の構成を表４及び５に示されるものとした以外は、実施例２と同様にして、実施例４−７及び比較例１−２のゴルフボールを得た。使用したペイント用組成物の詳細は、下表２及び３に示されている。
【００９９】
［接触角測定］
協和界面科学社製の接触角測定装置（ＤｒｏｐＭａｓｔｅｒ  ＤＭ５０１）のサンプル台に、ゴルフボールを設置し、無作為に選択したディンプルの底面が水平になるように、ボールの位置を調整した。その後、注射筒（協和界面科学社製、２２Ｇ）を用いて、２μｌの純水を、このディンプルの底面に滴下した。滴下後３０秒後の液滴を撮影し、θ／２法により接触角を測定した。なお、この測定方法では、ボールに直径が異なるディンプルが含まれる場合、最大径のディンプルから選択するものとした。１個のボールにつき、無作為に抽出した３つの測定点で得た測定値の平均が、下表４及び５に示されている
【０１００】
［押し込み深さの測定］
ゴルフボールを、その中心を通過する断面で割り、その断面を、クライオミクロトームで水平に加工した。この断面のペイント層の部分に、ナノインデンター（エリオニクス社製の「ＥＮＴ-２１００」）の圧子を押し当て、この圧子に、断面に垂直な方向に荷重した。この荷重が３０ｍｇｆのときの圧子の進行距離を、押し込み深さとして計測した。測定時の条件は以下の通りである。得られた押し込み深さが、下表４及び５に示されている。
温度：３０℃
圧子：バーコビッチ圧子（６５．０３°  Ａｓ（ｈ）＝２６．４３ｈ２）
分割数：５００ステップ
ステップインターバル：２０ｍｓｅｃ  （１００ｍｇｆ）
【０１０１】
［飛行性能１−ドライ］
ゴルフラボラトリー社のスイングマシンに、ドライバー（ダンロップスポーツ社の商品名「Ｚ７６５」、シャフト硬度：Ｓ、ロフト角：９．５°）を装着した。ヘッド速度５０ｍ／秒にてゴルフボールを打撃して、ドライ状態での打撃直後のボール速度Ｖｄ（ｍ／秒）を測定した。さらに、発射地点から落下地点までの距離ＦＴｄ（ｍ）と、最高到達点から落下地点までの距離ＦＲｄ（ｍ）とを測定した。測定時は、ほぼ無風であった。８個の測定結果の平均値が、下表３に示されている。
【０１０２】
［飛行性能２−ウェット］
ドライバーのフェース及びゴルフボールに水を付着させた状態で、同様の試験をおこなうことにより、ウェット状態での打撃直後のボール速度Ｖｗ（ｍ／秒）、発射地点から落下地点までの距離ＦＴｗ（ｍ）及び最高到達点から落下地点までの距離ＦＲｗ（ｍ）を測定した。測定時は、ほぼ無風であった。８個の測定結果の平均値が、下表３に示されている。
【０１０３】
【表１】
2019080771.tif 000003
【０１０４】
【表２】
2019080771.tif 000004
【０１０５】
【表３】
2019080771.tif 000005
【０１０６】
表２及び３に示される化合物の詳細は以下の通りである。
シリコーン系化合物Ａ：信越シリコーン社製のジメチルシリコーンオイル、製品名「ＫＦ−９６」
シリコーン系化合物Ｂ：ソフト９９コーポレーション社製のシリコーン系コーティング剤、商品名「ミストガラコ」
フッ素系化合物：ソフト９９コーポレーション社製のフッ素系コーティング剤、商品名「ミラーシャイン」
【０１０７】
【表４】
2019080771.tif 000006
【０１０８】
【表５】
2019080771.tif 000007
【０１０９】
表４及び５に示されるように、実施例のゴルフボールは、ドライ状態で比較例のゴルフボールと同等の飛距離が得られている。かつ、実施例のゴルフボールでは、ウェット状態におけるボール速度及び飛距離の低下が、比較例のボールより小さい。この評価結果から、本発明の優位性は明らかである。
【産業上の利用可能性】
【０１１０】
以上説明されたペイント層は、スリーピースボールのみならず、ワンピースボール、ツーピースボール、フォーピースボール、ファイブピースボール、シックスピースボール、糸巻きボール等にも適用されうる。本発明に係るゴルフボールは、ゴルフコースでのプレー、ドライビングレンジでのプラクティス等に適している。  
【符号の説明】
【０１１１】
２・・・ゴルフボール
４・・・本体
６・・・ペイント層
８・・・コア
１０・・・中間層
１２・・・カバー
１４・・・ディンプル
１６・・・ランド
【図１】
2019080771.tif 000008